Organic light emitting displayDisclosed is an organic light emitting display device including a substrate, an organic light emitting element formed on the substrate, and an encapsulation layer encapsulating the organic light emitting element, wherein the encapsulation layer has a structure in which at least two inorganic layers and at least one organic layer are alternately stacked one above another, each of the inorganic layers having a thickness of about 40 nm to about 1,000 nm and an index of refraction of about 1.41 to about 2.0, each of the organic layer having a thickness of about 0.2 μm to about 15 μm and an index of refraction of about 1.4 to about 1.65, the organic layer including a composition for encapsulating a display device, the composition for encapsulating a display device including a photocurable monomer and a photopolymerization initiator.An organic light emitting display device, comprising: a substrate; an organic light emitting element formed on the substrate; and an encapsulation layer encapsulating the organic light emitting element, the encapsulation layer having a structure in which at least two inorganic layers and at least one organic layer are alternately stacked one above another, wherein: each inorganic layer has layers having a thickness of about 40 nm to about 1,000 nm and an index of refraction of about 1.41 to about 2.0, each organic layer has a surface roughness of about 0 nm to about 2 nm, each organic layer has a thickness of about 0.2 μm to about 15 μm and an index of refraction of about 1.4 to about 1.65, and is formed of a composition that includes a photocurable monomer and a photopolymerization initiator, the photocurable monomer including: about 60 wt % to about 95 wt % of a monomer without an aromatic hydrocarbon; and about 5 wt % to about 40 wt % of a monomer represented bywherein, in Formula 1, A is a hydrocarbon that includes at least two substituted or non-substituted phenyl groups, or a hetero atom-containing hydrocarbon that includes at least two phenyl substituted or non-substituted groups, Z1 and Z2 are each independently a group represented by Formula 2, a and b are each independently an integer of 0 to 2, and a+b is an integer of 1 to 4; wherein, in Formula 2, * is a portion connected to a carbon atom of A in Formula 1, X is a single bond, O, or S, Y is a substituted or non-substituted straight chain alkylene group having 1 to 10 carbon atoms, or a substituted or non-substituted alkoxylene group having 1 to 20 carbon atoms, R1 is hydrogen or an alkyl group having 1 to 5 carbon atoms, and c is 0 or 1.
유기발광표시장치기판, 상기 기판 상에 형성된 유기발광소자 및 상기 유기발광소자를 밀봉하는 봉지층을 포함하고, 상기 봉지층은 2 이상의 무기층과 하나 이상의 유기층이 교대로 적층된 구조를 포함하고, 상기 무기층 하나는 두께가 40nm 내지 1000nm이고 굴절률이 1.41 내지 2.0이고, 상기 유기층 하나는 두께가 0.2㎛ 내지 15㎛이고 굴절률이 1.4 내지 1.65이고, 상기 유기층은 디스플레이 밀봉재용 조성물로 형성되고, 상기 디스플레이 밀봉재용 조성물은 광경화성 모노머 및 광중합 개시제를 포함하고, 상기 광경화성 모노머는, 방향족 탄화수소기를 가지지 않는 모노머; 및 화학식 1의 치환 또는 비치환된 2개 이상의 페닐기를 갖는 모노머를 포함하고, 상기 광경화성 모노머는 상기 치환 또는 비치환된 2개 이상의 페닐기를 갖는 모노머를 5중량% 내지 45중량%로 포함하고, 상기 광경화성 모노머는 상기 방향족 탄화수소기를 가지지 않는 모노머를 55중량% 내지 95중량%로 포함하는 것인 유기발광표시장치가 제공된다.기판, 상기 기판 상에 형성된 유기발광소자 및 상기 유기발광소자를 밀봉하는 봉지층을 포함하고, 상기 봉지층은 2 이상의 무기층과 하나 이상의 유기층이 교대로 적층된 구조를 포함하고상기 무기층 하나는 두께가 40nm 내지 1000nm이고 굴절률이 1.41 내지 2.0이고, 상기 유기층 하나는 두께가 0.2㎛ 내지 15㎛이고 굴절률이 1.4 내지 1.65이고, 상기 유기층은 디스플레이 밀봉재용 조성물로 형성되고, 상기 디스플레이 밀봉재용 조성물은 광경화성 모노머 및 광중합 개시제를 포함하고, 상기 광경화성 모노머는, 방향족 탄화수소기를 가지지 않는 모노머; 및 하기 화학식 1의 치환 또는 비치환된 2개 이상의 페닐기를 갖는 모노머를 포함하고, 상기 광경화성 모노머는 상기 광경화성 모노머의 총 중량을 기준으로, 상기 치환 또는 비치환된 2개 이상의 페닐기를 갖는 모노머를 10중량% 내지 40중량%로 포함하고, 상기 방향족 탄화수소기를 가지지 않는 모노머를 60중량% 내지 90중량%로 포함하는 것인, 유기발광표시장치로서,003c#화학식 1003e#(상기 화학식 1에서, A는 치환 또는 비치환된 2개 이상의 페닐기를 포함하는 탄화수소 또는 치환 또는 비치환된 2개 이상의 페닐기를 포함하는 헤테로원자 함유 탄화수소이고, Z1, Z2는 각각 독립적으로 하기 화학식 2이고,a, b는 각각 0~2의 정수이며, a+b는 1 내지 4의 정수이다:003c#화학식 2003e#(상기 화학식 2에서, *는 상기 화학식 1의 A의 탄소에 대한 연결부이고, X는 단일결합, O, 또는 S이고, Y는 치환 또는 비치환된 탄소수 1~10의 직쇄상 알킬렌기 또는 치환 또는비치환된 탄소수 1~20의 알콕시렌기이고,R1은 수소 또는 탄소수 1~5의 알킬기이며,c는 0 또는 1이다),상기 방향족 탄화수소기를 가지지 않는 모노머는 아민기를 갖는 모노(메트)아크릴레이트, 비치환된 C1 내지 C20의 알킬렌기를 갖는 디(메트)아크릴레이트, 에틸렌옥사이드기를 갖는 디(메트)아크릴레이트, 에틸렌옥사이드기를 갖는 트리(메트)아크릴레이트, 트리메틸올프로판 트리(메트)아크릴레이트 중 1종 이상을 포함하고, 상기 디스플레이 밀봉재용 조성물은 하기 식 1로 표시되는 플라즈마 식각률이 400nm/min 이하이고:003c#식 1003e#플라즈마 식각률(nm/min) = (T0 - T1)/M(상기 식 1에서, T0는 기재 상에 상기 디스플레이 밀봉재용 조성물을 스프레이로 도포하고 자외선을 100mW/cm2로 10초 동안 조사하여 경화시켜 제조된 샘플의 두께(단위:nm)이고, T1은 상기 제조된 샘플을 2500W ICP 전원, 300W RF 전원, DC 바이어스 200V, 아르곤(Ar) 유량 50 sccm, 10mtorr 압력 조건에서 1분간 플라즈마 처리한 후의 두께(단위:nm)이고, 상기 T0 및 T1은 기재 두께를 제외한 두께를 나타낸 것이고, M은 플라즈마 처리시간(단위:min)이다),상기 디스플레이 밀봉재용 조성물은 상기 디스플레이 밀봉재용 조성물을 스프레이로 도포하고 자외선을 100mW/cm2로 10초 동안 조사하여 경화시켜 제조된 샘플에 대해 측정한 표면 조도가 2nm 이하인 것인, 유기발광표시장치.